(57)【要約】【課題】リレーを気密封止又は絶縁封止をする場合において、数μｍ以下のような非常に狭い間隔の隙間に流入しても、その隙間で完全硬化が可能で、保存安定性の良好な一液性エポキシ樹脂組成物を提供すること。【解決手段】（Ａ）常温で液体のエポキシ樹脂（Ｂ）下記式（１）【化１】2014169373.tif 000007で表される化合物（Ｃ）ジシアンジアミド（Ｄ）ジシアンジアミド以外の潜在性硬化剤を含有し、（Ａ）及び（Ｂ）の合計量１００重量部の内、（Ｂ）を５〜２０重量部含有することを特徴とする一液型エポキシ樹脂組成物を用いることにより、前記課題が解決可能な一液性エポキシ樹脂組成物が提供可能となる。【選択図】なし【特許請求の範囲】
【請求項１】
小型電子部品または電気部品を気密封止または絶縁封止する一液型エポキシ樹脂組成物であって、
（Ａ）常温で液体のエポキシ樹脂
（Ｂ）下記式（１）
【化１】
2014169373.tif 000006
で表される化合物
（Ｃ）ジシアンジアミド
（Ｄ）ジシアンジアミド以外の潜在性硬化剤
を含有し、（Ａ）及び（Ｂ）の合計量１００重量部の内、（Ｂ）を５〜２０重量部含有することを特徴とする一液型エポキシ樹脂組成物。
【請求項２】
（Ｄ）がエポキシ樹脂イミダゾールアダクト化合物、エポキシ樹脂アミンアダクト化合物、変性脂肪族ポリアミン化合物からなる群から選ばれる少なくとも１種であることを特徴とする請求項１記載の一液型エポキシ樹脂組成物。
【請求項３】
小型電子部品または電気部品がリレーであることを特徴とする請求項１または２記載の一液型エポキシ樹脂組成物。
【発明の詳細な説明】
【技術分野】
【０００１】
本発明は、リレーを気密封止又は絶縁封止するための一液型液状エポキシ樹脂組成物に関するものである。
【背景技術】
【０００２】
リレーは、エレクトロニクス産業の発展とともに、その生産量も順調に伸びており、通信機器、ＯＡ機器、家電機器、自販機等使用される分野も多岐にわたっている。特にプリント配線基盤に搭載されるリレーが増加しつつある。その必要特性として、半田フラックスの侵入防止、部品の溶剤洗浄が可能であることあるいは半田リフロー処理後に気密性を保持できること等が挙げられ、樹脂等による完全気密封止型のリレーが多くなってきており、その信頼性要求は、ますます厳しくなっている。
【０００３】
この様に、リレーとして、その気密性が強く要求されることに伴い、優れた封止材料が必要とされており、従来から、この様な目的のための封止樹脂としては、エポキシ樹脂が用いられていた。エポキシ樹脂組成物としては、ポリアミドアミン、酸無水物等の硬化剤とエポキシ樹脂とを使用直前に混合して使ういわゆる二液型エポキシ樹脂組成物と、潜在性硬化剤として、ジシアンジアミド等を予めエポキシ樹脂組成物と混合しておく、いわゆる一液型液状エポキシ樹脂組成物がある。
【０００４】
一般に、二液型エポキシ樹脂組成物の欠点として、配合時の計量ミスによる硬化不良や配合後のポットライフが短い等が挙げられる。また、硬化剤にポリアミドアミン、脂肪族アミン等を用いた場合、硬化物の耐熱性が低く、封止後、半田槽を通過後の気密不良が生じることが多い。また、同様に酸無水物を用いた場合は、硬化温度を高くしなければならないという欠点があった。従って、最近では材料ロスが少なく生産性の高い一液型液状エポキシ樹脂組成物に移行している。  
【０００５】
従来から、一液型液状エポキシ樹脂組成物は、その電気特性や耐熱性の良好なことから電気、電子部品の生産にとっては必須の材料であり、接着剤、封止剤として使用されている。また、電気、電子部品の構成部材は、端子材料、コイル、磁石等以外は、プラスチック材料が主体であるため、硬化温度は１２０℃以下が望まれている。  
【０００６】
また、近年になって、電気、電子部品の小型化、軽量化や高密度化に伴い、各種部品の接着部分や封止部分における隙間の間隔が数μｍ以下と非常に狭くなってきている。数μｍ以下の極めて狭い隙間においては、毛細管現象により液状エポキシ樹脂と硬化剤との分離が発生し、この硬化剤と分離した液状エポキシ樹脂が可動部や接点部等の場所にまで入り込み、接点不良を始めとした特性不良を引き起こすという問題が発生している。  
【０００７】
上記問題を解決する手段として、以前、本願出願人らは隙間への流れ込み距離が改善された一液型液状エポキシ樹脂組成物を提案した（特許文献１）。この提案した方法によれば、数μｍ以下の極めて狭い間隔の隙間への流れ込みに対し大幅な改善が見られたものの、隙間へ流れ込んだエポキシ樹脂組成物は前述の通り硬化剤と分離しているため完全に硬化せず、この未硬化のエポキシ樹脂が特性不良を引き起こす場合があった。
【０００８】
【特許文献１】特開２０１０−０４７７１７号公報
【発明の開示】
【発明が解決しようとする課題】
【０００９】
本発明は、リレーのような小型電子部品または電気部品を気密封止又は絶縁封止をする場合において、数μｍ以下の極めて狭い間隔の隙間に流入しても、その隙間で完全硬化が可能で、かつ保存安定性の良好な一液性エポキシ樹脂組成物を提供するものである。
【課題を解決するための手段】
【００１０】
本発明者らは、上記目的を達成するために種々の一液型液状エポキシ樹脂組成物について鋭意検討した結果、
（Ａ）常温で液体のエポキシ樹脂
（Ｂ）下記式（１）
【００１１】
【化１】
2014169373.tif 000002
で表される化合物
（Ｃ）ジシアンジアミド
（Ｄ）ジシアンジアミド以外の潜在性硬化剤
を含有し、（Ａ）及び（Ｂ）の合計量１００重量部の内、（Ｂ）を５〜２０重量部含有することを特徴とする一液型エポキシ樹脂組成物とすることにより、数μｍ以下の極めて狭い間隔の隙間に流入してもその隙間で完全硬化が可能な一液型液状エポキシ樹脂組成物が提供可能であることを見出し、本発明を完成させた。
【発明の効果】
【００１２】
本発明によればリレーのような小型電子部品または電気部品を気密封止又は絶縁封止をする場合において、数μｍ以下の極めて狭い間隔の隙間に流入しても、その隙間で完全硬化が可能で、かつ保存安定性の良好な一液性エポキシ樹脂組成物が提供可能となる。
【発明を実施するための最良の形態】
【００１３】
本発明において用いられる（Ａ）常温で液体のエポキシ樹脂としては、従来から一液型エポキシ樹脂組成物に使用されている、常温で液体のエポキシ化合物であれば、特に限定なく使用することが出来る。常温で固体のエポキシ樹脂を使用した場合、本願記載のエポキシ樹脂組成物とした場合に使用時加熱等で液状化する必要があり、好ましくない。本発明で用いられる常温で液体のエポキシ樹脂の具体例としては、ビスフェノールＡ型エポキシ樹脂、ビスフェノールＦ型エポキシ樹脂、カテコール、レゾルシン等の多価フェノール、またはグリセリンやポリエチレングリコールのような多価アルコールとエピクロルヒドリンを反応させて得られるポリグリシジルエーテル、あるいはｐ−オキシ安息香酸のようなヒドロキシカルボン酸とエピクロルヒドリンを反応させて得られるグリシジルエーテルエステル、あるいはフタル酸、テレフタル酸のようなポリカルボン酸から得られるポリグリシジルエステル、あるいは４，４−ジアミノジフェニルメタンやｍ−アミノフェノールなどから得られるグリシジルアミン型エポキシ樹脂、さらにはフェノールノボラック型エポキシ樹脂等が挙げられる。これらの中でもビスフェノールＡ型エポキシ樹脂、ビスフェノールＦ型エポキシ樹脂、グリシジルアミン型エポキシ樹脂が好適に用いられる。これらのエポキシ樹脂は単独あるいは混合して使用しても差し支えない。
【００１４】
本発明において用いられる（Ｂ）下記式（１）
【００１５】
【化２】
2014169373.tif 000003
で表される化合物（以下ＴＧ３ＤＡＳと称する）は一般に市販されているグレードのものが使用可能である。具体的には、小西化学工業（株）製「ＴＧ３ＤＡＳ」、三井化学（株）製「ＴＧ３ＤＡＳ」等が例示される。また、（Ｂ）ＴＧ３ＤＡＳの使用量としては、（Ａ）常温で液体のエポキシ樹脂と（Ｂ）ＴＧ３ＤＡＳの合計量を１００重量部とした際に、（Ｂ）ＴＧ３ＤＡＳを５〜２０重量部使用し、好ましくは１０〜２０重量部使用する。使用量が５重量部より少ない場合、数μｍ以下の極めて狭い間隔の隙間に流入した際に、流入したエポキシ樹脂組成物が硬化せず本願効果を発揮しない。２０重量部より使用量が多い場合、エポキシ樹脂組成物の粘度が急増し、エポキシ樹脂組成物が対象物に塗布しにくくなるといった使用上の問題が発現する。
【００１６】
本発明において用いられる（Ｃ）ジシアンジアミドは、一般的に入手可能なものが利用可能であり、この中でも事前に粉砕を行い、＃１５０メッシュパスしたものが好ましい。（Ｃ）ジシアンジアミドを添加しない場合は金属との接着性が低下し、小型電子部品または電気部品を気密封止または絶縁封止することが出来なくなる。また、その使用量は特に限定されないが、（Ａ）常温で液体のエポキシ樹脂及び（Ｂ）ＴＧ３ＤＡＳの合計量１００重量部に対し、通常１〜１０重量部、好ましくは１〜５重量部使用される。１重量部より少ない場合金属への接着性が低下し、また１０重量部より多い場合、樹脂への接着性が低下し、１液型エポキシ樹脂組成物としての実用性が乏しくなる。
【００１７】
本発明において用いられる（Ｄ）ジシアンジアミド以外の潜在性硬化剤としては、例えば、エポキシ樹脂イミダゾールアダクト化合物、エポキシ樹脂アミンアダクト化合物、変性脂肪族ポリアミン化合物、ヒドラジド化合物等が挙げられる。これらの内、エポキシ樹脂イミダゾールアダクト化合物、エポキシ樹脂アミンアダクト化合物、変性脂肪族ポリアミン化合物が好適に用いられる。このような化合物の具体例としては、エポキシ樹脂イミダゾールアダクト化合物としては、例えば、味の素テクノファイン（株）製アミキュアＰＮ−２３、アミキュアＰＮ−Ｒ、エアープロダクトジャパン（株）製サンマイドＬＨ−２１０等が挙げられ、エポキシ樹脂アミンアダクト化合物としては、例えば、味の素テクノファイン（株）製アミキュアＭＹ−２４、アミキュアＭＹ−Ｒや特開昭和５７−１００１２７号公報に示されたアダクト系化合物等が挙げられる。変性脂肪族ポリアミン化合物としては、例えば、（株）Ｔ＆Ｋ  ＴＯＫＡ製フジキュアーＦＸＥ−１０００、フジキュアー  ＦＸＲ−１１２１等が挙げられる。また、（Ｄ）ジシアンジアミド以外の潜在性硬化剤の使用量は、（Ａ）常温で液体のエポキシ樹脂及び（Ｂ）ＴＧ３ＤＡＳの合計量１００重量部に対し、通常、０．５重量部から３０重量部使用し、好ましくは３重量部から２０重量部使用する。（Ｄ）ジシアンジアミド以外の硬化剤を配合しない場合１２０℃以下では硬化しないため小型電子部品または電気部品を気密封止または絶縁封止するために使用できなくなり、３０重量部より多い場合は接着性が低下し保存安定性が悪化する。
【００１８】
本発明のエポキシ樹脂組成物は、必要に応じて無機充填剤、カップリング剤、着色剤等を配合することができる。無機充填剤としては、例えば、炭酸カルシウム、硫酸バリウム、溶融シリカ、結晶シリカ、ガラスフィラー、水酸化アルミニウム、水酸化マグネシウム、アルミナ等が挙げられ、カップリング剤としては、例えば３−グリシドキシプロピルトリメトキシシラン、３−グリシドキシプロピルメチルジエトキシシラン等が挙げられ、着色剤としては、例えばカーボンブラック、酸化チタン等が挙げられる。
【００１９】
さらに、本発明のエポキシ樹脂組成物は、必要に応じてチキソトロピー剤を配合することができる。チキソトロピー剤としては、例えば、日本アエロジル（株）製アエロジル１３０、アエロジル２００、アエロジル３００、アエロジル３８０、楠本化成（株）製ディスパロンＣ−３０８、ディスパロン４１１０、ディスパロン４３００、ディスパロン６５００、ディスパロン６６００等が挙げられる。
【００２０】
本発明のエポキシ樹脂組成物の調製方法は、通常のエポキシ樹脂組成物の調製方法と同様に一般的な撹拌混合装置と混合条件が適用される。使用される装置としては、ミキシングロール、ディゾルバ、プラネタリミキサ、ニーダ、押出機等である。混合条件としてはエポキシ樹脂等を溶解および／または低粘度化し、撹拌混合効率を向上させるために加熱してもよい。また、摩擦発熱、反応発熱等を除去するために必要に応じて冷却してもよい。撹拌混合の時問は必要により定めればよく、特に制約されることはない。
【００２１】
こうして製造されたエポキシ樹脂組成物の粘度は特に限定されないが、２５℃における粘度が１０〜１５０Ｐａ・ｓであることが好ましい。１０Ｐａ・ｓ以下や１５０Ｐａ・ｓ以上の場合、エポキシ樹脂組成物を対象物に塗布する際に、流れすぎて塗布が困難となったり、粘性が高すぎて塗布が困難となったりといった使用上の問題が発現する恐れがある。
【実施例】
【００２２】
＜粘度の測定＞
後述の各実施例及び比較例で調整した各エポキシ樹脂組成物について、Ｅ型粘度計（東京計器（株）製）を用いて、測定温度２５℃における粘度を測定した。
【００２３】
＜流れ込み距離の測定方法＞
１．２枚のスライドガラス（縦２６ｍｍ×横７６ｍｍ×厚み１．５ｍｍ  ）の間に厚み９μｍのスペーサーを相対する２６ｍｍの２辺に挟み、その両端をスライドガラスの上からクリップでとめる。
２．１．の２枚のスライドガラスの７６ｍｍの辺に均等に実施例１〜４、比較例１〜４で調製した一液型エポキシ樹脂組成物を塗布し、１００℃で６０分硬化させた後、隙間に入り込んだ距離の最大値を測定した。流れ込み距離の評価基準は下記の通り。
流れ込み距離（ｍｍ）：
×：５．０を超える、○：３．０〜５．０、◎：３．０未満
【００２４】
＜流れ込み部における硬化度の評価＞
上述の「流れ込み距離の測定方法」で測定したサンプルの流れ込み部分において、未硬化部の有無について目視にて評価した。硬化度の評価基準は以下の通り。
×：未硬化部あり、○殆ど未硬化部が無い、◎：未硬化部が全く無い
【００２５】
＜実施例１＞
（Ａ）常温で液体のエポキシ樹脂としてＤ．Ｅ．Ｒ．３３１Ｊ（ビスフェノールＡ型エポキシ樹脂：ダウ・ケミカル（株）製、）５０重量部及びｊＥＲ８０７（ビスフェノールＦ型エポキシ樹脂：ジャパンエポキシレジン（株）製）４５重量部、（Ｂ）ＴＧ３ＤＡＳ（小西化学株式会社製）５重量部（Ｃ）ジシアンジアミド２．５重量部、（Ｄ）ジシアンジアミド以外の潜在性硬化剤としてフジキュアーＦＸＲ−１１２１（変性脂環式ポリアミン化合物：（株）  Ｔ＆Ｋ  ＴＯＫＡ社製）８重量部を混合した後、ミキシングロールを使って混練し、一液型液状エポキシ樹脂組成物を調製した。これらの一液型液状エポキシ樹脂組成物について、粘度、流れ込み距離及び流れ込み部における硬化度を測定し、評価した結果を表１に示す。
【００２６】
＜実施例２〜５および比較例１〜３＞
（Ａ）常温で液体のエポキシ樹脂及び（Ｂ）ＴＧ３ＤＡＳの配合比を表１及び表２に示す通り変更する以外は実施例１と同様に一液型液状エポキシ樹脂組成物を調整し粘度、流れ込み距離及び流れ込み部における硬化度を測定し、評価した。結果を表１及び表２に示す。
【００２７】
＜比較例４＞
特開２０１０−０４７７１７号公報、実施例１に記載される一液型エポキシ樹脂組成物を別途調整し、粘度、流れ込み距離及び流れ込み部における硬化度を測定し、評価した。結果を表２に示す。なお、比較例４で使用したエポキシ樹脂等の略称の意味は下記の通り。
ｊＥＲ６０４：テトラグリシジルジアミノジフェニルメタン：ジャパンエポキシレジン（株）製
サンマイドＬＨ−２１０：イミダゾールアダクト型硬化剤：エアープロダクトジャパン社製
【００２８】
【表１】
2014169373.tif 000004
【００２９】
【表２】
2014169373.tif 000005
【００３０】
上記表１及び２に示す通り、（Ａ）常温で液体のエポキシ樹脂と（Ｂ）ＴＧ３ＤＡＳの合計量を１００重量部とした際に、（Ｂ）ＴＧ３ＤＡＳを５〜２０重量部有する一液型液状エポキシ樹脂組成物は比較例４の従来公知の流れ込みを改善させた一液型液状エポキシ樹脂組成物と同等の流れ込み性能を有しながら、流れ込み部についても硬化が可能なエポキシ樹脂組成物となった。また、比較例２に示す通り、ＴＧ３ＤＡＳの配合量が上述の基準で２０重量部を超えた場合、急激に粘度が増加し、エポキシ樹脂組成物の使用性に問題が生じる恐れがあることが判明した。